(57)【特許請求の範囲】
【請求項１】
シート部材の成形に用いられるキャリアフィルムであって、
中心波長が３５５ｎｍ〜３６５ｎｍであり、３７５ｎｍ以上の波長が含まれる波長分布を有する紫外線レーザが照射されたとき、
前記紫外線レーザの波長分布における３７５ｎｍ未満の成分の吸収率が５０％以上であり、前記紫外線レーザの波長分布における３７５ｎｍ以上の成分の吸収率が５０％未満であることを特徴とする、キャリアフィルム。
【請求項２】
ポリエチレンテレフタレートと、ポリエチレンナフタレートとを含んでおり、
ポリエチレンナフタレートの重量の、ポリエチレンテレフタレートの重量とポリエチレンナフタレートの重量との和に対する比が、０．０５以上０．２５以下であることを特徴とする、請求項１に記載のキャリアフィルム。
【請求項３】
キャリアフィルム上に成形されたシート部材に貫通孔および有底孔の少なくとも一方である孔を形成する工程を含む電子部品の製造方法であって、
前記キャリアフィルムが作製または準備される第１の工程と、
前記キャリアフィルムの一方主面上に、前記シート部材が成形される第２の工程と、
前記キャリアフィルムおよび前記キャリアフィルム上に成形された前記シート部材に、中心波長が３５５ｎｍ〜３６５ｎｍであり、３７５ｎｍ以上の波長が含まれる波長分布を有する紫外線レーザが、前記キャリアフィルムの他方主面側から照射されることにより、前記キャリアフィルムに貫通孔が形成され、前記シート部材に貫通孔および有底孔の少なくとも一方である孔が形成される第３の工程と、
前記キャリアフィルムに形成された前記貫通孔および前記シート部材に形成された前記孔に、導電性ペーストが充填される第４の工程と、
前記孔に前記導電性ペーストが充填された前記シート部材から、前記キャリアフィルムが剥離される第５の工程とを備え、
前記キャリアフィルムは、請求項１または２に記載のキャリアフィルムであることを特徴とする、電子部品の製造方法。
【発明の詳細な説明】
【技術分野】
【０００１】
この発明は、シート部材の成形に用いられるキャリアフィルム、およびその上に成形されたシート部材に、貫通孔および有底孔の少なくとも一方である孔を形成する工程を含む電子部品の製造方法に関するものである。
【背景技術】
【０００２】
シート部材は、電子部品の構成部材、または電子部品の製造過程における中間製品の構成部材として用いられる。シート部材の一例として、セラミックグリーンシートが挙げられる。セラミックグリーンシートに貫通孔を形成する工程を含むセラミック電子部品の製造方法の一例として、特開平６−３０４７７４号（特許文献１）に記載のセラミック電子部品の製造方法が挙げられる。【０００３】
特許文献１に記載のセラミック電子部品の製造方法では、例えばポリエチレンテレフタレート（以下ＰＥＴと略記）からなるキャリアフィルムおよびその上に成形されたセラミックグリーンシートに対して、レーザが照射される。その際、レーザは、キャリアフィルム側から照射される。その結果、キャリアフィルムおよびその上に成形されたセラミックグリーンシートの両者に貫通孔が形成される。【０００４】
上記の貫通孔には、金属粉末を含む導電性ペーストが充填される。貫通孔に導電性ペーストが充填されたセラミックグリーンシートは、キャリアフィルムが剥離された後に焼成される。貫通孔に充填された導電性ペーストは、焼成後にビア導体となる。
【先行技術文献】
【特許文献】
【０００５】
【特許文献１】特開平６−３０４７７４号公報
【発明の概要】
【発明が解決しようとする課題】
【０００６】
近年、電子部品の小型化に伴い、ビア導体の小径化が図られている。シート部材に小径のビア導体用の貫通孔を形成する工程に用いられるレーザには、微小領域の加工に適した紫外線レーザの使用が検討されている。紫外線レーザの一例として、例えば中心波長が３５５ｎｍであり、３７５ｎｍ以上の波長が含まれる波長分布を有するものが挙げられる。【０００７】
ところが、キャリアフィルムの材料として、波長分布の大部分において紫外線レーザの吸収率が低い材料が用いられた場合、キャリアフィルムへの貫通孔の形成が困難となる虞がある。一方、キャリアフィルムの材料として、波長分布の大部分において紫外線レーザの吸収率が高い材料が用いられた場合、キャリアフィルムへの貫通孔の形成は進みやすくなる。ただし、その場合、キャリアフィルムとシート部材との界面近傍の孔径が大きくなる虞がある。【０００８】
図２は、キャリアフィルムの材料として、波長分布の大部分において紫外線レーザの吸収率が高い材料が用いられた場合の問題を、さらに詳しく説明するための図面である。図２（Ａ）ないし（Ｅ）は、紫外線レーザによる、シート部材に貫通孔を形成する工程を含む電子部品の製造方法の一例において、順次行われる各工程の要部を、それぞれ模式的に表す断面図である。【０００９】
図２（Ａ）は、キャリアフィルム１１０が作製または準備される工程を示す断面図であ
る。キャリアフィルム１１０には、例えばポリエチレンナフタレート（以下、ＰＥＮと略記）のような、前述の波長分布の大部分において、紫外線レーザの吸収率が高い材料が用いられている。図２（Ｂ）は、キャリアフィルム１１０の一方主面上に、シート部材１２０が成形される工程を示す断面図である。シート部材１２０の材質および成形方法は、特に限定されない。【００１０】
図２（Ｃ）は、紫外線レーザＢの照射により、キャリアフィルム１１０およびその一方主面上に成形されたシート部材１２０に、貫通孔１３０が形成される工程を示す断面図である。紫外線レーザＢは、キャリアフィルム１１０の他方主面側から照射される。その結果、キャリアフィルム１１０およびシート部材１２０に貫通孔１３０が形成される。【００１１】
紫外線レーザＢにおける中心波長近傍の成分は、キャリアフィルム１１０の他方主面側から吸収されやすい。そのため、キャリアフィルム１１０は、紫外線レーザＢにおける中心波長近傍の成分により、他方主面側から穿孔されていく。一方、前述の波長が３７５ｎｍ以上の成分は、キャリアフィルム１１０の一方主面側から吸収されやすい。そのため、キャリアフィルム１１０は、上記の成分により一方主面側からも穿孔されていく。【００１２】
その際、キャリアフィルム１１０の一方主面上にはシート部材１２０があるため、両者の界面では穿孔時に発生する熱が籠りやすくなっている。したがって、紫外線レーザＢにおける波長が３７５ｎｍ以上の成分による加工が過剰に進み、図２（Ｃ）に示されるように、両者の界面近傍に孔径が大きくなった部分１３０ａが形成される。【００１３】
図２（Ｄ）は、キャリアフィルム１１０およびシート部材１２０に形成された貫通孔に、導電性ペースト１４０が充填される工程を示す断面図である。導電性ペースト１４０は、キャリアフィルム１１０とシート部材１２０との界面近傍の、孔径が大きくなった部分１３０ａにも充填される。【００１４】
図２（Ｅ）は、シート部材１２０からキャリアフィルム１１０が剥離される工程を示す断面図である。導電性ペースト１４０が、孔径の大きくなった部分１３０ａにも充填された結果、キャリアフィルム１１０の剥離後のシート部材１２０上には、導電性ペースト１４０の、意図しない貫通孔からのはみ出し部１４０ａが発生する。ひいては、図２（Ｅ）には図示されていないが、ビア導体が複数設けられる場合には、隣接するビア導体同士が接触する虞が生じる。【００１５】
上記の問題は、キャリアフィルム上に、シート部材としてセラミックグリーンシートが成形された場合のみならず、樹脂シートが成形された場合にも起こり得る。また、上記の問題は、シート部材に貫通孔が形成される場合のみならず、有底孔が形成される場合にも起こり得る。【００１６】
この発明の目的は、キャリアフィルム上に成形されたシート部材に、紫外線レーザにより貫通孔および有底孔の少なくとも一方である孔が形成される際に、両者の界面近傍における過剰な加工が抑えられるキャリアフィルムを提供することである。また、上記のキャリアフィルムが用いられる電子部品の製造方法を提供することである。
【課題を解決するための手段】
【００１７】
この発明に係るキャリアフィルムでは、照射された紫外線レーザの吸収率についての改良が図られる。【００１８】
この発明は、まずキャリアフィルムに向けられる。
この発明に係るキャリアフィルムは、シート部材の成形に用いられる。そして、中心波長が３５５ｎｍ〜３６５ｎｍであり、３７５ｎｍ以上の波長が含まれる波長分布を有する紫外線レーザが照射されたとき、紫外線レーザの波長分布における３７５ｎｍ未満の成分の吸収率が５０％以上である。また、紫外線レーザの波長分布における３７５ｎｍ以上の成分の吸収率が５０％未満である。【００１９】
上記のキャリアフィルムでは、一方主面にシート部材が成形され、上記の紫外線レーザが他方主面側から照射された場合、波長が３７５ｎｍ以上の成分の、一方主面側からの吸収が抑えられる。そのため、キャリアフィルムに貫通孔が形成され、シート部材に紫外線レーザにより貫通孔および有底孔の少なくとも一方である孔が形成される際に、両者の界面近傍における過剰な加工が抑えられる。【００２０】
この発明に係るキャリアフィルムは、以下の特徴を備えることが好ましい。すなわち、この発明に係るキャリアフィルムは、ポリエチレンテレフタレート（ＰＥＴ）とポリエチレンナフタレート（ＰＥＮ）とを含んでいる。そして、ＰＥＮの重量の、ＰＥＴの重量とＰＥＮの重量との和に対する比が、０．０５以上０．２５以下である。【００２１】
上記のキャリアフィルムでは、一方主面にシート部材が成形され、前述の紫外線レーザが他方主面側から照射された場合、波長が３７５ｎｍ以上の成分の、一方主面側からの吸収の抑制が容易に実現される。【００２２】
また、この発明は、電子部品の製造方法にも向けられる。
この発明に係る電子部品の製造方法は、キャリアフィルム上に成形されたシート部材に貫通孔および有底孔の少なくとも一方である孔を形成する工程を含んでいる。そして、この発明に係る電子部品の製造方法は、以下の第１ないし第５の工程を備えている。【００２３】
第１の工程は、キャリアフィルムが作製または準備される工程である。第２の工程は、キャリアフィルムの一方主面上に、シート部材が成形される工程である。第３の工程は、キャリアフィルムおよびキャリアフィルム上に成形されたシート部材に、紫外線レーザがキャリアフィルムの他方主面側から照射されることにより、キャリアフィルムに貫通孔が形成され、シート部材に貫通孔および有底孔の少なくとも一方である孔が形成される工程である。紫外線レーザは、中心波長が３５５ｎｍ〜３６５ｎｍであり、３７５ｎｍ以上の波長が含まれる波長分布を有している。【００２４】
第４の工程は、キャリアフィルムに形成された貫通孔およびシート部材に形成された上記の孔に、導電性ペーストが充填される工程である。第５の工程は、上記の孔に導電性ペーストが充填されたシート部材から、キャリアフィルムが剥離される工程である。そして、上記のキャリアフィルムは、前述のこの発明に係るキャリアフィルムである。【００２５】
上記の電子部品の製造方法では、この発明に係るキャリアフィルムが用いられる。そのため、紫外線レーザによりキャリアフィルムに貫通孔が形成され、シート部材に上記の孔が形成される際に、両者の界面近傍における過剰な加工が抑えられる。したがって、キャリアフィルムの剥離後のシート部材上における、導電性ペーストの上記の孔からのはみ出しが抑えられる。ひいては、隣接するビア導体の接触が抑えられる。
【発明の効果】
【００２６】
この発明に係るキャリアフィルムでは、紫外線レーザによりキャリアフィルムに貫通孔が形成され、シート部材に上記の孔が形成される際に、両者の界面近傍における過剰な加工が抑えられる。また、この発明に係る電子部品の製造方法では、キャリアフィルムの剥離後のシート部材上における、導電性ペーストの上記の孔からのはみ出しが抑えられる。ひいては、隣接するビア導体の接触が抑えられる。
【図面の簡単な説明】
【００２７】
【図１】この発明に係るキャリアフィルムが用いられた電子部品の製造方法の一例について説明した図面である。
【図２】この発明が解決しようとする課題を説明するための、波長分布の大部分において紫外線レーザの吸収率が高い材料からなるキャリアフィルムが用いられた電子部品の製造方法の一例について説明した図面である。
【発明を実施するための形態】
【００２８】
以下にこの発明の実施形態を示して、この発明の特徴とするところをさらに詳しく説明する。この発明は、例えばセラミック多層基板およびセラミック燃料電池など、セラミックグリーンシートを成形して製造されるセラミック電子部品の製造、ならびに樹脂多層基板などの非セラミック電子部品の製造のいずれにも広く適用される。
【００２９】
−キャリアフィルムの実施形態−
所定の紫外線レーザにおける波長分布の大部分に対して、吸収率が高い材料からなるキャリアフィルムに、その紫外線レーザが照射された場合、キャリアフィルムは、照射面およびその対向面の両面から穿孔されていく。すなわち、前述したように、対向面側において、過剰に加工された部分が発生する。このような課題を解決するため、発明者は鋭意研究を重ねた結果、対向面における紫外線レーザの吸収を抑える条件を見出し、この発明を為すに至った。
【００３０】
この発明に係るキャリアフィルムは、以下の特徴を有している。すなわち、中心波長が３５５ｎｍ〜３６５ｎｍであり、３７５ｎｍ以上の波長が含まれる波長分布を有する紫外線レーザが照射されたとき、紫外線レーザの波長分布における３７５ｎｍ未満の成分の吸収率が５０％以上である。また、紫外線レーザの波長分布における３７５ｎｍ以上の成分の吸収率が５０％未満である。
【００３１】
上記の条件は、キャリアフィルムがＰＥＴとＰＥＮとを含み、かつＰＥＮの重量の、ＰＥＴの重量とＰＥＮの重量との和に対する比が、０．０５以上０．２５以下とされることで実現される。また、上記の条件は、キャリアフィルムがＰＥＴと紫外線吸収剤とを含むようにすることでも実現される。ただし、上記の条件が実現されるためのキャリアフィルムの具体的な構成は、これらに限られない。
【００３２】
紫外線吸収剤は、フェニルサリシレート、ｐ−ｔｅｒｔ−ブチルフェニルサリシレート、２,４−ジヒドロキシベンゾフェノン、２−ヒドロキシ−４−メトキシベンゾフェノン、２−（２´−ヒドロキシ−５´−メチルフェニル）ベンゾトリアゾール、２−（２´−ヒドロキシ−５´−ｔｅｒｔ−メチルフェニル）ベンゾトリアゾール、２−（２Ｈ−ベンゾトリアゾール−２−イル）−４−６−ビス（１−メチル−１−フェニルエチル）フェノール、２−エチルヘキシル−２−シアノ−３,３´−ジフェニルアクリレート、エチル−２−シアノ−３,３´−ジフェニルアクリレートの中から選ばれる少なくとも１種の有機化合物である。
【００３３】
この発明を実験例に基づいてより具体的に説明する。キャリアフィルムは厚さ２５μｍとなるように作製されている。キャリアフィルムの一方主面には、シート部材が、厚さ１０μｍとなるように成形されている。ここで、シート部材は、低温焼成セラミック材料を含むセラミックグリーンシートである。キャリアフィルムに照射される紫外線レーザは、中心波長が３５５ｎｍ〜３６５ｎｍであり、３７５ｎｍ以上の波長が含まれる波長分布を有するものである。紫外線レーザは、キャリアフィルムの他方主面側から照射される。この実験例においては、上記の紫外線レーザの照射により、キャリアフィルムとシート部材との両方に貫通孔が形成される。
【００３４】
この実験例により、上記の紫外線レーザがキャリアフィルムに照射されたときの、波長が３７５ｎｍ未満の成分の吸収率と、３７５ｎｍ以上の成分の吸収率とが規定される。実験例に用いられたキャリアフィルムは、例えば２軸延伸法のような、既知の工法により作製され得る。
【００３５】
表１には、上記の紫外線レーザが、この実験例の種々のキャリアフィルムに照射されたときの、紫外線レーザの吸収率と、形成された貫通孔の種々の位置における開口径の値とが示されている。紫外線レーザの吸収率は、波長λが３００ｎｍ以上３５５ｎｍ未満の成分と、波長λが３５５ｎｍ以上３７５ｎｍ未満の成分と、波長λが３７５ｎｍ以上４２５ｎｍ未満の成分とに分けて示されている。紫外線レーザの各波長成分の吸収率は、分光光度計により測定される。なお、表１の「フィルム」は、キャリアフィルムを表し、「シート」は、シート部材を表す。
【００３６】
【表１】
0006760493.tif 000002
【００３７】
試料１のように、波長分布の大部分に対して吸収率が低い場合、所定の時間内での貫通孔の形成が困難であった。また、試料２のように、波長λが３７５ｎｍ未満の成分のうち、吸収率が５０％未満のものがあり、波長λが３７５ｎｍ以上の成分の吸収率が５０％以上である場合、形成された貫通孔の形状が不定形となった。これは、キャリアフィルムの一方主面側およびシート部材側からの加工が進み、キャリアフィルムおよびシート部材の熱分解により発生したガスにより、キャリアフィルムの他方主面側からの加工が妨げられたためと考えられる。
【００３８】
また、試料６ないし８のように、波長分布の大部分に対して吸収率が高い場合、キャリアフィルムとシート部材との界面近傍が過剰に加工される。その結果、キャリアフィルムにおける紫外線レーザの出射側およびシート部材における紫外線レーザの入射側の開口径の値が、いずれも１００μｍ以上となる。
【００３９】
一方、試料３ないし５のように、波長λが３７５ｎｍ未満の成分の吸収率が５０％以上であり、波長λが３７５ｎｍ以上の成分の吸収率が５０％未満である場合、貫通孔の種々の位置における開口径の値は、いずれも１００μｍ未満であった。ここで、試料３では、ＰＥＮとＰＥＴの重量の和に対するＰＥＮの重量比が０．０５、試料４では、ＰＥＮとＰＥＴの重量の和に対するＰＥＮの重量比が０．１４、試料５では、ＰＥＮとＰＥＴの重量の和に対するＰＥＮの重量比が０．２５である。したがって、キャリアフィルムにおいて、ＰＥＴの重量とＰＥＮの重量との和に対するＰＥＮの重量比が、０．０５以上０．２５以下である場合、良好な加工結果が得られる。
【００４０】
−電子部品の製造方法−
図１は、この発明に係るキャリアフィルムが用いられた電子部品の製造方法の一例について説明した図面である。図１（Ａ）ないし（Ｅ）は、キャリアフィルム上に成形されたシート部材に、貫通孔および有底孔の少なくとも一方である孔を形成する工程を含む、電子部品の製造方法の一例において、順次行われる各工程の要部を、それぞれ模式的に表す断面図である。
【００４１】
この例では、紫外線レーザの照射により、キャリアフィルムとシート部材との両方に貫通孔が形成される場合が示されているが、キャリアフィルムに貫通孔が形成され、シート部材に有底孔が形成されるようにしてもよい。
【００４２】
なお、各図面は模式図であり、実際の製品の寸法は必ずしも反映されていない。また、製造工程上で発生する各構成要素の形状のばらつきなども、各図面に必ずしも反映されていない。すなわち、以後、この明細書中で説明のために用いられる図面は、たとえ実際の製品と異なる部分があったとしても、本質的な面で実際の製品を表すものと言うことができる。
【００４３】
図１（Ａ）は、キャリアフィルム１０が作製または準備される工程（第１の工程）を示す断面図である。キャリアフィルム１０は、この発明に係るキャリアフィルムであり、ＰＥＮおよびＰＥＴを前述した重量比で含んでいる。すなわち、ＰＥＮの重量の、ＰＥＴの重量とＰＥＮの重量との和に対する比が、０．０５以上０．２５以下である。キャリアフィルム１０は、貫通孔の形成に要する時間と、後述の第２の工程でその上に形成されるシート部材２０の取り扱いとが考慮されることにより、例えば２５μｍから１００μｍの間の厚みとなるように作製される。
【００４４】
キャリアフィルム１０の一方主面側（後述の第２の工程でシート部材２０が形成される側）には、後述する第５の工程においてシート部材２０の剥離性を向上させるための離型層が付与されていてもよい。離型層は、シリコーン樹脂またはフッ素樹脂を用いて形成される。
【００４５】
また、キャリアフィルム１０には、熱膨張係数の調整、機械的強度の向上、および巻きずれの防止などのため、無機材料粉末が添加されていてもよい。無機材料粉末の材質は、酸化アルミニウムなどの酸化物、窒化ケイ素などの窒化物、および炭化ケイ素などの炭化物のうちから選ばれる少なくとも１種類である。無機材料粉末の形状は、球状またはフレーク状である。充填性の観点からは、球状が好ましい。
【００４６】
図１（Ｂ）は、キャリアフィルム１０の一方主面上に、シート部材２０が成形される工程（第２の工程）を示す断面図である。ここで、シート部材２０は、低温焼成セラミック材料を含むセラミックグリーンシートである。例えば、セラミック材料の粉末、バインダー、可塑剤および有機溶剤が混合されてなるスラリが、キャリアフィルム１０の一方主面上にリップコータなどを用いて塗工されることにより、シート部材２０となる。シート部材２０は、例えば５μｍから１００μｍの間の厚みとなるように成形されている。
【００４７】
図１（Ｃ）は、紫外線レーザＢの照射により、キャリアフィルム１０およびその一方主面上に成形されたシート部材２０に貫通孔３０が形成される工程（第３の工程）を示す断面図である。紫外線レーザＢは、キャリアフィルム１０の他方主面側から照射される。紫外線レーザＢは、中心波長が３５５ｎｍ〜３６５ｎｍであり、３７５ｎｍ以上の波長が含まれる波長分布を有している。その結果、キャリアフィルム１０およびシート部材２０の両者に貫通孔３０が開けられる。貫通孔３０の孔径は、例えば２０μｍから２００μｍの間に設定される。
【００４８】
キャリアフィルム１０は、前述したようにこの発明に係るキャリアフィルムである。すなわち、一方主面にシート部材２０が成形されたキャリアフィルム１０に、紫外線レーザＢが他方主面側から照射された場合、波長が３７５ｎｍ以上の成分の、一方主面側からの吸収が抑えられる。そのため、キャリアフィルム１０およびその上に成形されたシート部材２０に、紫外線レーザによる貫通孔３０が形成される際に、両者の界面近傍における過剰な加工が抑えられる。
【００４９】
図１（Ｄ）は、キャリアフィルム１０およびシート部材２０に形成された貫通孔３０に、導電性ペースト４０が充填される工程（第４の工程）を示す断面図である。導電性ペースト４０の材質および充填方法は、特に限定されない。例えば、銅などの金属粉末、バインダー、可塑剤および有機溶剤が混合されてなる導電性ペースト４０が、貫通孔３０にスクリーン印刷機などを用いて充填される。
【００５０】
また、導電性ペースト４０には、焼結時の収縮率の調整などのため、無機材料粉末が添加されていてもよい。無機材料粉末の材質としては、シート部材２０に含まれるセラミック材料粉末が好ましい。
【００５１】
図１（Ｅ）は、貫通孔に導電性ペースト４０が充填されたシート部材２０から、キャリアフィルムが剥離される工程（第５の工程）を示す断面図である。図１（Ｅ）に示されているように、この発明に係る電子部品の製造方法では、キャリアフィルム１０の剥離後のシート部材２０上の、導電性ペースト４０の貫通孔３０からのはみ出しが抑えられている。その結果、不図示の隣接するビア導体の接触が抑えられる。
【００５２】
上記の電子部品の製造方法の例は、シート部材がセラミックグリーンシートである場合について説明されたものであるが、シート部材が樹脂シートであっても同様の工程が実施され、同様の効果が得られる。また、この例では、シート部材に貫通孔が形成される場合について説明されたものであるが、紫外線レーザの照射時間およびエネルギーの少なくとも一方を変えることにより有底孔が形成された場合であっても、やはり同様の効果が得られる。
【００５３】
なお、この明細書に記載の実施形態は、例示的なものであって、この発明は上記の実施形態に限定されるものではなく、この発明の範囲内において、種々の応用、変形を加えることができる。
【符号の説明】
【００５４】
１０    キャリアフィルム
２０    シート部材
３０    貫通孔
４０    導電性ペースト
【図１】
0006760493.tif 000003
【図２】
0006760493.tif 000004